(57)【要約】【課題】保存安定性に優れ、長期間にわたって保管した場合でも、紫外線硬化型インキ（紫外線硬化型インキによる印刷部）との密着性に優れた粘着フィルムを提供すること。【解決手段】本発明の粘着フィルムは、基材と、基材の一方の面である第１の面側に設けられ、紫外線重合性官能基を有する成分を含む材料で構成された印刷用コート層と、基材の第１の面とは反対の面である第２の面側に設けられた粘着剤層と、粘着剤層を保護する剥離ライナーとを備え、ロール状に巻回された状態で保管される粘着フィルムであって、粘着フィルムの紫外線の透過率が４０％以下であることを特徴とする。【選択図】図１
2019094454.tif 000002
【特許請求の範囲】
【請求項１】
基材と、
前記基材の一方の面である第１の面側に設けられ、紫外線重合性官能基を有する成分を含む材料で構成された印刷用コート層と、
前記基材の前記第１の面とは反対の面である第２の面側に設けられた粘着剤層と、
前記粘着剤層を保護する剥離ライナーとを備え、ロール状に巻回された状態で保管される粘着フィルムであって、
粘着フィルムの紫外線の透過率が４０％以下であることを特徴とする粘着フィルム。
【請求項２】
粘着フィルムの前記印刷用コート層以外の部分の積層体部分に紫外線カット剤を含んでいる請求項１に記載の粘着フィルム。
【請求項３】
前記粘着剤層中に前記紫外線カット剤を含んでいる請求項２に記載の粘着フィルム。
【請求項４】
前記粘着剤層は、アクリル系粘着剤を含んでいる請求項１ないし３のいずれか１項に記載の粘着フィルム。
【請求項５】
前記基材は、ポリオレフィンおよびポリエステルのうち少なくとも一方を含む材料で構成されている請求項１ないし４のいずれか１項に記載の粘着フィルム。
【発明の詳細な説明】
【技術分野】
【０００１】
本発明は、粘着フィルムに関する。
【背景技術】
【０００２】
印刷ラベルは、例えば、粘着フィルムの表面に所望の印刷が施されて構成される。
印刷ラベルとしては、プラスチックフィルム上に、紫外線硬化型インキ（ＵＶインキ）を用いて形成した印刷部を備えるものが知られている。ＵＶインキを用いることにより、揮発性の有機溶剤を用いる必要がないため、環境にやさしく、乾燥工程が不要で効率よく印刷部を形成することができる。
【０００３】
そして、ＵＶインキが付与される粘着フィルムとして、ＵＶインキとの密着性を向上させるために、印刷面側に、反応性の官能基を有する成分を含む材料で構成された層を設けたものが知られている（例えば、特許文献１参照）。
【０００４】
しかしながら、従来においては、ＵＶインキを用いた印刷時に、ＵＶインキとの反応性が不十分になっており、印刷部の密着性が低下することがあった。このような問題は、長期間にわたって保管した場合において、より顕著に発生していた。
【先行技術文献】
【特許文献】
【０００５】
【特許文献１】特表２０００−５１３６６３号公報
【発明の概要】
【発明が解決しようとする課題】
【０００６】
本発明の目的は、保存安定性に優れ、長期間にわたって保管した場合でも、紫外線硬化型インキ（紫外線硬化型インキによる印刷部）との密着性に優れた粘着フィルムを提供することにある。
【課題を解決するための手段】
【０００７】
このような目的は、下記（１）〜（５）に記載の本発明により達成される。
（１）  基材と、
前記基材の一方の面である第１の面側に設けられ、紫外線重合性官能基を有する成分を含む材料で構成された印刷用コート層と、
前記基材の前記第１の面とは反対の面である第２の面側に設けられた粘着剤層と、
前記粘着剤層を保護する剥離ライナーとを備え、ロール状に巻回された状態で保管される粘着フィルムであって、
粘着フィルムの紫外線の透過率が４０％以下であることを特徴とする粘着フィルム。
【０００８】
（２）  粘着フィルムの前記印刷用コート層以外の部分の積層体部分に紫外線カット剤を含んでいる上記（１）に記載の粘着フィルム。
【０００９】
（３）  前記粘着剤層中に前記紫外線カット剤を含んでいる上記（２）に記載の粘着フィルム。
【００１０】
（４）  前記粘着剤層は、アクリル系粘着剤を含んでいる上記（１）ないし（３）のいずれかに記載の粘着フィルム。
【００１１】
（５）  前記基材は、ポリオレフィンおよびポリエステルのうち少なくとも一方を含む材料で構成されている上記（１）ないし（４）のいずれかに記載の粘着フィルム。
【発明の効果】
【００１２】
本発明によれば、長期間にわたって保管した場合でも、紫外線硬化型インキ（紫外線硬化型インキによる印刷部）との密着性に優れた粘着フィルムを提供することができる。
【図面の簡単な説明】
【００１３】
【図１】本発明の粘着フィルムの好適な実施形態を示す模式的な縦断面図である。
【図２】印刷機（フレキソ印刷機）の構成の一例を示す概略構成図である。
【発明を実施するための形態】
【００１４】
以下、本発明の好適な実施形態について詳細に説明する。
［粘着フィルム］
まず、本発明の粘着フィルムについて説明する。
図１は、本発明の粘着フィルムの好適な実施形態を示す模式的な縦断面図である。
【００１５】
粘着フィルム１０は、基材１１と、基材１１の一方の面である第１の面側に設けられ、紫外線重合性官能基を有する成分を含む材料で構成された印刷用コート層１２と、基材１１の第１の面とは反対の面である第２の面側に設けられた粘着剤層１３と、粘着剤層１３を保護する剥離ライナー１４とを備える。そして、粘着フィルム１０は、ロール状に巻回された状態で保管されるものであり、紫外線の透過率（波長領域：３００ｎｍ以上３８０ｎｍ以下における平均透過率）が４０％以下である。
【００１６】
このような粘着フィルム１０は、例えば、紫外線硬化型インキ（ＵＶインキ）により、表面に所望の印刷が施されることにより、印刷ラベルとして用いられる。
【００１７】
そして、粘着フィルム１０は、一般的に、ロール状に巻回された状態で取引され、使用時（印刷時）まで、倉庫等の屋内で保管される。
【００１８】
このような粘着フィルム１０は、保存安定性に優れ、長期間にわたって保管した場合でも、紫外線硬化型インキとの優れた密着性（紫外線硬化型インキによる印刷部との密着性）を維持することができる。
【００１９】
なお、本明細書において、粘着フィルム１０の紫外線の透過率とは、図１に示すように、粘着フィルム１０を平面状に展開し、印刷用コート層１２が設けられた面側からその法線方向に沿って紫外線を照射した場合における紫外線の透過率のことを言う。また、粘着フィルム１０を構成する各部位についての紫外線の透過率についても同様とする。
【００２０】
従来においては、ＵＶインキとの密着性を向上させるための、反応性の官能基（紫外線重合性官能基）を有する材料で構成された層（印刷用コート層）が設けられた粘着フィルムにおいては、ＵＶインキを用いた印刷時に、ＵＶインキとの反応性が不十分になっており、印刷部の密着性が低下する等、印刷適性が損なわれてしまうことがあった。このような問題は、長期間にわたって保管した場合において、より顕著に発生していた。
【００２１】
そこで、本発明者は、このような問題を解決する目的で、鋭意研究を行った。その結果、上記のような問題は、保管時等に、紫外線重合性官能基を有する成分が日光中の紫外線等で反応することにより印刷用コート層が劣化してしまうことにより生じることを見出し、本発明に至った。
【００２２】
具体的には後述するが、粘着フィルム１０に印刷機（例えば、フレキソ印刷機）で印刷を施す場合、通常、ロール状に巻回された粘着フィルム１０の、最外層の３周分程度は、印刷機にセットする際の通紙に用いられる。この部分には印刷はなされず、通常、破棄されてしまう。そのため、この部分（最外層の３周分程度）は紫外線との反応により劣化し印刷適性が損なわれてしまったとしても、影響はない。
【００２３】
本発明では、実際に印刷に用いられる、ロールの外側から４周目以降部分（４周目より内側）の粘着フィルム１０について、紫外線による影響を抑制することができれば十分である。
【００２４】
なお、粘着フィルム１０についての紫外線の透過率が前記条件を満足することにより、例えば、通常の屋内（例えば、日光は差し込むが、直射日光が当たらない場所）で保管した場合に、長期間（例えば、２年間以上）経過した場合でも、十分な品質（印刷部の密着性、印刷特性等）を維持することができる。
【００２５】
前述したように、粘着フィルム１０の紫外線の透過率は、４０％以下であるが、３５％以下であるのが好ましく、３０％以下であるのがより好ましく、２５％以下であるのがさらに好ましい。
これにより、前述したような効果がより顕著に発揮される。
【００２６】
粘着フィルム１０の紫外線の透過率を所定値以下とする手段は、特に限定されないが、例えば、粘着フィルム１０中に紫外線カット剤を含有させることにより、容易かつ確実に実現することができる。
【００２７】
粘着フィルム１０の紫外線の透過率の下限値は、特に限定されないが、必要以上に粘着フィルム１０の紫外線の透過率を低下させようとすると、紫外線カット剤による粘着フィルム１０の変色（着色）の程度が顕著となったり、紫外線カット剤を含有する部位の特性（例えば、粘着剤層１３における粘着力や、剥離ライナー１４における剥離力等）の不本意な低下等を生じる可能性がある。このような観点から、粘着フィルム１０の紫外線の透過率は、０．１％以上であるのが好ましく、０．２％以上であるのがより好ましく、０．３％以上であるのがさらに好ましい。
【００２８】
粘着フィルム１０が紫外線カット剤を含むものである場合、粘着フィルム１０の印刷用コート層１２以外の部分の積層体部分（例えば、基材１１、粘着剤層１３および剥離ライナー１４のうちの少なくとも１か所）に紫外線カット剤を含んでいるのが好ましい
【００２９】
これにより、粘着フィルム１０全体としての紫外線の透過率を効果的に低下させることができるとともに、保管時等における印刷用コート層１２中に含まれる紫外線重合性官能基を有する成分の不本意な反応をより効果的に抑制することができる。
【００３０】
印刷用コート層１２以外の部分の積層体部分の中でも、特に、基材１１を除く部位に紫外線カット剤を含ませることにより、紫外線カット剤のブリードアウトによる基材１１と印刷用コート層１２との密着性の低下等の問題の発生をより効果的に防止することができる。また、市販のフィルムを基材１１に好適に適用することができ、粘着フィルム１０の生産性の向上、製造コストの低減の観点からも有利である。
【００３１】
このようなことから、紫外線カット剤は、粘着剤層１３中に含まれているのが特に好ましい。粘着剤層１３は、印刷用コート層１２と隣接しないため、仮に、粘着剤層１３に含有された紫外線カット剤がブリードアウトしても、印刷用コート層１２への影響を抑えることができる。
【００３２】
以下の説明では、粘着フィルム１０を構成する積層体のうち、粘着剤層１３に紫外線カット剤を含有させた場合について、中心的に説明する。
【００３３】
粘着フィルム１０のうち印刷用コート層１２を除く積層体部分（図示の構成では、基材１１、粘着剤層１３および剥離ライナー１４からなる積層体）についての紫外線の透過率は、４０％以下であるのが好ましく、３５％以下であるのがより好ましく、３０％以下であるのがさらに好ましい。
これにより、前述したような効果がより顕著に発揮される。
【００３４】
＜基材＞
基材１１は、印刷用コート層１２、粘着剤層１３を支持する機能を有している。
【００３５】
基材１１の構成材料としては、例えば、ポリエチレン、ポリプロピレン等のポリオレフィン；ポリエチレンテレフタレート（ＰＥＴ）、ポリブチレンテレフタレート、ポリエチレンナフタレート等のポリエステル；アセテート樹脂、アクリロニトリル−ブタジエン−スチレン共重合（ＡＢＳ）樹脂、ポリスチレン、ポリ塩化ビニル等の各種樹脂材料等が挙げられ、これらから選択される１種または２種以上を組み合わせて用いることができる。
【００３６】
特に、基材１１は、ポリオレフィンおよびポリエステルのうち少なくとも一方を含む材料で構成されているのが好ましい。
【００３７】
これらの材料で構成されたフィルムは、入手が容易で、粘着フィルム１０の安定的な生産や生産コストの低減等の観点から有利であり、粘着フィルム１０の生産性をより優れたものとすることができる。また、基材１１の柔軟性、強度、耐久性等の各種特性を向上させる観点からも有利である。
【００３８】
基材１１は、前述した以外の成分（その他の成分）を含むものであってもよい。このような成分としては、例えば、染料、顔料等の着色剤、改質剤、防錆剤、充填剤、表面潤滑剤、腐食防止剤、熱安定剤、滑剤、帯電防止剤、重合禁止剤、架橋剤、触媒、可塑剤、酸化防止剤、レベリング剤、増粘剤、軟化剤、分散剤等が挙げられる。
【００３９】
基材１１の厚さは、特に限定されないが、２０μｍ以上３００μｍ以下であるのが好ましく、２５μｍ以上２００μｍ以下であるのがより好ましい。
【００４０】
また、基材１１は、単層よりなるものであってもよいし、複数の層を備える積層体であってもよい。また、基材１１は、例えば、厚さ方向に組成が傾斜的に変化する傾斜材料で構成されたものであってもよい。
【００４１】
基材１１の紫外線透過率は、特に限定されないが、７０％以上９９．５％以下であるのが好ましく、７５％以上９９％以下がより好ましく、８０％以上９８％以下がさらに好ましい。
【００４２】
＜印刷用コート層＞
印刷用コート層１２は、紫外線硬化型インキが付与される部位であり、紫外線硬化型インキによる印刷部を定着させる機能を有する。
【００４３】
印刷用コート層１２は、紫外線重合性官能基を有する成分を含む材料で構成されている。紫外線重合性官能基を有する成分を含む材料としては、印刷用コート層１２の主剤となる重合体が紫外線重合性官応基を有していてもよいし、主剤となる重合体とは別に紫外線重合性官応基を有する化合物が配合されていてもよい。紫外線重合性官応基を有する化合物としては、ペンタエリスリトールトリアクリレート、トリメチロールプロパントリアクリレート、ペンタエリスリトールテトラアクリレートおよびジペンタエリスリトールヘキサアクリレート等の多官能アクリレートが挙げられる。また、重合体は、架橋剤（例えば、イソシアネート架橋剤等）を介して互いに結合してなる架橋構造を含んでいてもよい。
【００４４】
（重合体）
印刷用コート層１２の主剤となる重合体の種類は、特に限定されない。なお、「主剤」とは、印刷用コート層１２を構成する材料（以下、「コート材料」ともいう。）全体に対して５０質量％以上を占める成分であることを意味し、「重合体」とはオリゴマーの概念も含むものとする。
【００４５】
印刷用コート層１２中に含まれる重合体の種類としては、例えば、ポリエステル、ポリオレフィン、ポリアミド、ポリウレタン、ポリスチレン等が挙げられる。中でも、後述する架橋構造を形成することが容易である観点から、ポリエステル、ポリアミド、ポリウレタン等が好ましい。
【００４６】
さらに、ポリエステルは、ウレタン変性ポリエステルであってもよい。以下の説明において、ポリエステル、ウレタン変性ポリエステル等、エステル結合を主鎖中に有する樹脂材料をポリエステル系樹脂という。ポリエステル系樹脂は、後述するイソシアネート架橋剤と反応して架橋構造を形成しやすいため、重合体は、ポリエステル系樹脂を含んでいるのが好ましい。
【００４７】
なお、重合体の少なくとも一部が、紫外線重合性官能基を有していてもよい。このような構造を備える重合体（以下、「インキ反応性重合体」ともいう。）は、例えば、重合体を形成する重合反応を行う段階において、単量体および／またはオリゴマー（以下、「単量体等」ともいう。）と紫外線重合性官能基を有する化合物とを共存させて、当該化合物と単量体等との反応を単量体等の重合反応とともに発生させて重合体の骨格にこの化合物を取り込ませることによって製造することができる。また、重合体と、紫外線重合性官能基を有する化合物とを含む混合物中において、当該化合物との反応を進行させることにより、重合体中に、紫外線重合性官能基を導入してもよい。
【００４８】
上記の重合体における架橋剤と反応する部位である反応性官能基の具体的な種類は、特に限定されないが、水酸基、カルボキシル基、アミノ基等が挙げられる。この反応性官能基は、重合体に係る重合反応に関与するもの（すなわち主鎖形成に関与するもの）でもよいし、付加的に設けられたもの（側鎖に導入されたもの等）であってよい。
【００４９】
（紫外線重合性官能基）
印刷用コート層１２に含有される紫外線重合性官能基（以下、「インキ反応基」ともいう。）は、紫外線を照射することにより、他の化合物（特に、紫外線硬化型インキ中に含まれる成分）と化学的に結合し得る性質を有する官能基であって、例えば、ビニル基、（メタ）アクリロイル基等を含む官能基が挙げられる。
【００５０】
インキ反応基は、印刷部の形成に用いられる紫外線硬化型インキ（ＵＶインキ）に含まれる紫外線硬化性官能基の種類等にもよるが、当該紫外線硬化性官能基がエチレン性不飽和結合を有する官能基である場合には、インキ反応基は、エチレン性不飽和結合を有する官能基（例えば、ビニル基、（メタ）アクリロイル基等）であるのが好ましく、（メタ）アクリロイル基であるのがより好ましい。これにより、ＵＶインキとの反応性をより高いものとすることができる。また、ＵＶインキとしては、紫外線硬化性官能基としてエチレン性不飽和結合を有する官能基を含むものが広く用いられていることから、粘着フィルム１０を、多くの種類のＵＶインキに好適に対応することができ、汎用性の高いものとすることができる。
【００５１】
ＵＶインキが付与された粘着フィルム１０に紫外線が照射されると、ＵＶインキの硬化反応が進行するとともに、ＵＶインキ（ＵＶインキの硬化物を含む）の紫外線硬化性官能基と印刷用コート層１２中のインキ反応基を含む化合物との反応が進行する。これにより、ＵＶインキの硬化性成分とインキ反応基を含む化合物とが化学的に結合（共有結合）した構造が形成される。その結果、ＵＶインキによる印刷部の印刷用コート層１２に対する密着力は優れたものとなる。また、硬化に伴いＵＶインキが収縮しても、ＵＶインキと印刷用コート層１２との界面での剥離が生じにくくなる。
【００５２】
（架橋構造）
印刷用コート層１２は、架橋剤（例えば、イソシアネート架橋剤等）を介して重合体同士が架橋した架橋構造を有していてもよい。このような架橋構造を有することにより、印刷用コート層１２の硬度が高くなり、印刷用コート層１２に付与されたＵＶインキが硬化することによって印刷用コート層１２に収縮応力が作用する場合であっても、印刷用コート層１２は変形しにくくなる。したがって、印刷用コート層１２と基材１１との間にずり応力が発生しにくくなり、これらの界面での剥離がより生じにくくなる。また、印刷用コート層１２の耐水性が向上し、水に接した後であっても、膨れや剥離が生じにくくなる。
【００５３】
架橋構造の形成には各種の架橋剤を用いることができるが、イソシアネート架橋剤を用いる場合、当該イソシアネート架橋剤は、１分子当たりイソシアネート基を２個以上有するポリイソシアネート化合物を含有するのが好ましい。ポリイソシアネート化合物としては、例えば、トリレンジイソシアネート、ジフェニルメタンジイソシアネート、キシリレンジイソシアネート、ヘキサメチレンジイソシアネート等のアダクト体、ビウレット体およびイソシアヌレート体等が挙げられる。
【００５４】
（その他の成分）
印刷用コート層１２は、前述した以外の成分（その他の成分）を含むものであってもよい。このような成分としては、例えば、架橋促進剤、染料、顔料等の着色剤、防錆剤、充填剤、表面潤滑剤、腐食防止剤、熱安定剤、滑剤、帯電防止剤、可塑剤、酸化防止剤、分散剤、レベリング剤等が挙げられる。
【００５５】
印刷用コート層１２の厚さは、特に限定されないが８０ｎｍ以上４５０ｎｍ以下であるのが好ましく、１００ｎｍ以上３５０ｎｍ以下であるのがより好ましい。
【００５６】
印刷用コート層１２が薄すぎると、前述したような印刷用コート層１２を設けることによる効果が十分に発揮されない可能性がある。また、印刷用コート層１２が厚すぎると、粘着フィルム１０の生産性が低下したり、耐ブロッキング性が低下したりする等の問題が生じる可能性がある。
【００５７】
印刷用コート層１２は、単層よりなるものであってもよいし、複数の層を備える積層体であってもよい。また、印刷用コート層１２は、例えば、厚さ方向に組成が傾斜的に変化する傾斜材料で構成されたものであってもよい。
【００５８】
印刷用コート層１２の紫外線透過率は、特に限定されないが、５５％以上１００％以下であるのが好ましく、７０％以上９９％以下であるのがより好ましい。
【００５９】
＜粘着剤層＞
粘着剤層１３は、粘着フィルム１０を被着体に貼付する際に、当該被着体に接触する部位である。粘着剤層１３を有することにより、被着体に対する接着性を優れたものとすることができる。
【００６０】
粘着フィルム１０を透明ラベルとして用いる場合、粘着剤層１３も透明であるのが好ましい。
【００６１】
粘着剤層１３を構成する粘着剤としては、例えば、アクリル系粘着剤、ウレタン系粘着剤、ゴム系粘着剤、ポリエステル系粘着剤、シリコーン系粘着剤、およびポリビニルエーテル系粘着剤等が挙げられる。中でも、粘着剤層１３は、アクリル系粘着剤を含むものであるのが好ましい。
【００６２】
これにより、粘着剤層１３の透明性をより優れたものとすることができる。また、例えば、粘着剤層１３が後に詳述するような紫外線カット剤を含む場合において、粘着剤層１３中において紫外線カット剤を安定的かつ均一に存在させることができ、また、粘着剤層１３を構成する他の成分（例えば、アクリル系粘着剤等）が紫外線カット剤により悪影響を受けることをより効果的に防止することができ、粘着剤層１３としての機能をより安定的に発揮させることができる。
【００６３】
以下、粘着剤層１３を構成する粘着剤の一例としてのアクリル系粘着剤について、詳細に説明する。
【００６４】
（アクリル系粘着剤）
アクリル系粘着剤としては、主成分として、例えば、アクリル酸エステル単独重合体、アクリル酸エステル単位二種以上を含む共重合体およびアクリル酸エステルと他の官能性単量体との共重合体の中から選ばれた少なくとも一種を含有するもの（以下、単に「アクリル系ポリマー」ともいう。）が用いられる。
【００６５】
アクリル酸エステルとしては、例えば、（メタ）アクリル酸ブチルエステル、（メタ）アクリル酸２−エチルヘキシルエステル、（メタ）アクリル酸オクチルエステル、（メタ）アクリル酸ドデシルエステル等が挙げられる。
【００６６】
また、官能性単量体としては、例えば、（メタ）アクリル酸ヒドロキシエチルエステル、（メタ）アクリル酸ヒドロキシプロピルエステル、（メタ）アクリル酸、（メタ）アクリルアミド、ジメチル（メタ）アクリルアミド等が挙げられる。
【００６７】
（紫外線カット剤）
粘着フィルム１０は、粘着剤層１３中に紫外線カット剤を含んでいるのが好ましい。
【００６８】
粘着剤層１３は、印刷用コート層１２と隣接しないため、仮に、粘着剤層１３に含有された紫外線カット剤がブリードアウトしても、印刷用コート層１２への影響を抑えることができる。したがって、紫外線カット剤のブリードアウトによる問題の発生等を効果的に防止しつつ、紫外線を好適にカットし、粘着フィルム１０の透過率を上記のように十分に小さいものとすることができる。
【００６９】
紫外線カット剤は、紫外線の少なくとも一部をカットできるものであれば特に限定されず、例えば、紫外線を吸収する紫外線吸収剤であってもよいし、紫外線を反射する紫外線反射剤であってもよい。
【００７０】
有機系の紫外線吸収剤としては、例えば、ベンゾフェノン系、ベンゾトリアゾール系、ベンゾエート系、ベンゾオキサジノン系、トリアジン系、フェニルサリシレート系、シアノアクリレート系、サリチル酸系、ニッケル錯塩系等の紫外線吸収剤を使用することができる。中でも、ベンゾトリアゾール系、ベンゾフェノン系、トリアジン系、サリチル酸系、シアノアクリレート系の紫外線吸収剤が好ましい。
【００７１】
無機系の紫外線カット剤（紫外線吸収剤および紫外線反射剤）としては、例えば、酸化鉄、マグネタイト、酸化チタン（チタンホワイト）、酸化亜鉛等が挙げられるが、カットできる紫外線の波長領域の広い酸化亜鉛が好適である。
また、無機系の紫外線反射剤としては、各種金属粉末を用いることができる。
【００７２】
無機系の紫外線カット剤には、例えば、ステアリン酸カリウムやラウリン酸、シリコーン油等による表面処理が施されていてもよい。これにより、無機系の紫外線カット剤の分散性を向上させることができる。
【００７３】
粘着剤層１３中において紫外線カット剤が分散状態で含まれている場合、当該紫外線カット剤の平均粒径は、０．１μｍ以下であるのが好ましく、０．０５μｍ以下であるのがより好ましい。
これにより、粘着剤層１３の透明性をより優れたものすることができる。
【００７４】
粘着剤層１３中における紫外線カット剤の含有量は、０．１質量％以上１５質量％以下であるのが好ましく、０．２質量％以上１０質量％以下であるのがより好ましい。
【００７５】
紫外線カット剤の含有率が前記下限値未満であると、粘着剤層１３の厚さや紫外線カット剤の種類等によっては、紫外線を十分にカットすることが困難になる可能性がある。
【００７６】
一方、紫外線カット剤の含有率が前記上限値を超えると、粘着剤層１３の厚さや紫外線カット剤の種類等によっては、粘着剤層１３の透明性が低下する可能性がある。
【００７７】
粘着剤層１３は、前述した以外の成分（その他の成分）を含むものであってもよい。このような成分としては、例えば、粘着付与剤、酸化防止剤、可塑剤、シランカップリング剤、充填剤、染料、顔料等の着色剤、分散剤、乳化剤等が挙げられる。
【００７８】
粘着剤層１３の厚さは、特に限定されないが、１μｍ以上２００μｍ以下であるのが好ましく、５μｍ以上１００μｍ以下であるのがより好ましく、２０μｍ以上６０μｍ以下であるのがさらに好ましい。
【００７９】
粘着剤層１３の紫外線透過率は、特に限定されないが、１％以上５０％以下であるのが好ましく、２％以上４５％以下であるのよりが好ましく、３％以上４０％以下であるのがさらに好ましい。
【００８０】
＜剥離ライナー＞
剥離ライナー１４は、粘着フィルム１０の搬送時や保管時等において、粘着剤層１３を保護する機能を有している。
【００８１】
剥離ライナー１４としては、特に制限されず、粘着フィルムの分野で通常使用されるものを用いることができる。剥離ライナーとしては、例えば、紙基材またはフィルム基材の表面に剥離層が設けられたもの等が挙げられる。
【００８２】
紙基材としては、例えば、上質紙、クラフト紙、グラシン紙等の紙類が挙げられる。また、フィルム基材としては、ポリエチレンテレフタレート、ポリエチレン、ポリプロピレン等の各種樹脂で構成されたフィルムが挙げられる。紙基材およびフィルム基材には、填料等の充填剤が含有されていてもよい。
【００８３】
なお、紙基材を用いた場合、通常、当該紙基材により紫外線がカットされるため、上述したような紫外線による印刷用コート層１２の劣化の問題は生じないが、粘着フィルム１０を透明ラベルとして用いる場合、剥離ライナー１４としても透明のシートが用いられることが多い。また、紙基材を用いた場合、紙基材の地合いを反映し、フィルム表面が荒れてしまう等の問題を生じやすい。したがって、剥離ライナー１４は、透明のフィルム基材が好ましく用いられ、ポリエチレンテレフタレートフィルムがより好ましい。
【００８４】
剥離層の構成材料としては、例えば、シリコーン、長鎖アルキル系樹脂、フッ素系樹脂等が挙げられる。
【００８５】
剥離ライナー１４の厚さは、特に限定されないが、１０μｍ以上１５０μｍ以下であるのが好ましく、２０μｍ以上１３０μｍ以下であるのがより好ましく、３５μｍ以上５０μｍ以下であるのがさらに好ましい。
【００８６】
剥離ライナー１４の紫外線透過率は、特に限定されないが、４０％以上１００％以下であるのが好ましく、７０％以上９９％以下であるのがより好ましい。
【００８７】
［粘着フィルムの製造方法］
次に、上述したような粘着フィルム１０の製造方法について説明する。
粘着フィルム１０は、例えば、以下のような工程により製造される。
【００８８】
すなわち、粘着フィルム１０は、例えば、基材１１の一方の面（第１の面）に印刷用コート層１２を形成する印刷用コート層形成工程と、基材１１の他方の面（第２の面）に粘着剤層１３を形成する粘着剤層形成工程と、粘着剤層１３を剥離ライナー１４で被覆する被覆工程とを有する方法により、好適に製造することができる。
【００８９】
＜印刷用コート層形成工程＞
印刷用コート層形成工程では、基材１１の一方の面（第１の面）に印刷用コート層１２を形成する。
【００９０】
基材１１としては、本工程に先立って、その表面に設けられる層（印刷用コート層１２や粘着剤層１３）との密着性を向上させる等の目的で、片面または両面に、コロナ処理等の表面処理を施してもよい。
【００９１】
印刷用コート層１２の形成方法は、特に限定されないが、例えば、印刷用コート層１２を形成するための塗工液を用意し、ロールコート、グラビアコート、リバースコート、スプレーコート、ナイフコート、ダイコート、バーコート等の各種塗布法等により、基材１１の一方の面側に塗工液を塗布し、当該塗工液の塗膜を乾燥させる方法等が挙げられる。
【００９２】
＜粘着剤層形成工程＞
粘着剤層形成工程では、基材１１の他方の面（第２の面）に粘着剤層１３を形成する。
【００９３】
粘着剤層１３は、例えば、基材１１の印刷用コート層１２を形成した面とは反対側の面に、粘着剤層１３を形成するための粘着剤組成物を含む塗工液を塗布することにより形成することができる。
【００９４】
粘着剤層１３を形成する方法は、特に限定されないが、例えば、粘着剤層１３を形成するための塗工液を用意し、ロールコート、グラビアコート、リバースコート、スプレーコート、ナイフコート、ダイコート、バーコート等の各種塗布法等により、基材１１の他方の面（第２の面）に塗工液を塗布し、当該塗工液の塗膜を乾燥させる方法等が挙げられる。
【００９５】
このとき、例えば、粘着剤層１３を形成するための塗工液中に、所定の割合で紫外線カット剤を含有させることにより、透過率が所定値以下である粘着フィルム１０を好適に得ることができる。
【００９６】
＜被覆工程＞
被覆工程では、粘着剤層１３の表面（基材１１に対向する面とは反対側の面）を剥離ライナー１４で被覆する。
【００９７】
これにより、粘着剤層１３が好適に保護され、例えば、粘着フィルム１０の搬送時や保管時等における異物の付着や不本意な部位への貼着等をより効果的に防止することができる。
【００９８】
［フレキソ印刷機］
次に、上述したような粘着フィルム１０に対し、印刷を行う印刷機の一例としての、フレキソ印刷機について説明する。
図２は、印刷機（フレキソ印刷機）の構成の一例を示す概略構成図である。
【００９９】
図２に示すフレキソ印刷機２０は、被印刷物である、ロール状に巻回された粘着フィルム１０を装着する巻出しロール２１と、印刷後の粘着フィルム１０を巻き取る巻取りロール２８とを備え、巻出しロール２１から連続的に供給される粘着フィルム１０にフレキソ印刷を行うものである。
【０１００】
図２に示すように、フレキソ印刷機２０は、インキ（ＵＶインキ）を貯留するインキパン（インキ貯留部）２２と、インキパン２２内のインキに浸されるよう配設された回転自在のアニロックスロール２３とを備えている。また、フレキソ版２４ａを外周面に有する回転自在の版胴２４が、アニロックスロール２３に接触するよう配設されている。
【０１０１】
また、アニロックスロール２３の表面に付着した余剰インキ等を掻き落とすドクターブレード２５が、アニロックスロール２３の外周面に先端が当接するように配設されている。
【０１０２】
また、版胴２４に圧接し、この版胴２４との間にニップ部Ｎを形成するよう回転自在の圧胴２６が設置されている。
【０１０３】
ニップ部Ｎにおいて版胴２４に付着したインキが粘着フィルム１０に転写されることにより粘着フィルム１０に対する印刷が行われる。
【０１０４】
また、フレキソ印刷機２０は、粘着フィルム１０上に付与されたＵＶインキを硬化させる紫外線照射ランプ２７を備えている。
【０１０５】
なお、多色刷りの場合、色毎に上述したような印刷ユニットが設けられるが、図では１ユニットのみを示している。
【０１０６】
このようなフレキソ印刷機２０を用いて、粘着フィルム１０に印刷（フレキソ印刷）を行う際には、巻出しロール２１に装着された、ロール状の粘着フィルム１０を繰り出して、版胴２４と圧胴２６との間のニップ部Ｎを介して、巻取りロール２８まで通紙することにより、印刷機に粘着フィルム１０をセットする。通常、この通紙にロールの３周分程度は用いられ、この部分には印刷は行われない。
【０１０７】
そして、アニロックスロール２３、版胴２４および圧胴２６を、それぞれ図２の矢印方向に回転させると、まずインキパン２２内のインキに浸されたアニロックスロール２３の外周面にインキが付着する。そして、アニロックスロール２３の外周面にあるインキは、さらに版胴２４の外周面、すなわちフレキソ版２４ａに転写される。この際に、フレキソ版２４ａのうち盛り上がった部分である画像部分にはインキが転写されるが、凹んだ部分である非画像部分にはインキが転写されないようになっている。
【０１０８】
一方、例えば、巻出しロール２１から連続的に巻き出された粘着フィルム１０が版胴２４と圧胴２６との間に形成されるニップ部Ｎに送られる。粘着フィルム１０のセット時に繰り出していた部分が過ぎてから、印刷が開始される。粘着フィルム１０は版胴２４および圧胴２６により挟圧され、版胴２４の外周面にあるインキが粘着フィルム１０に転写される。具体的には、版胴２４のフレキソ版２４ａのうち凸形状となっている画像部分（凸部分）に付着したインキが粘着フィルム１０に転写される。
【０１０９】
印刷された粘着フィルム１０に対し、紫外線照射ランプ２７により、紫外線を照射しインキを硬化させる。
【０１１０】
このとき、粘着フィルム１０の印刷用コート層１２に含有されるインキ反応基が紫外線照射によってインキ（ＵＶインキ）と反応すると、インキ反応成分は、硬化したインキと化学的に結合する。その結果、硬化したインキは印刷用コート層１２に対する密着力が向上し、硬化に伴いインキが収縮しても、インキと印刷用コート層１２との界面での剥離が生じにくくなる。
【０１１１】
特に、本発明に係る粘着フィルム１０によれば、ロール状で長期間保管された場合であっても、印刷用コート層１２中に含有される紫外線重合性官能基を有する成分の、紫外線による不本意な反応が抑制されているので、印刷時に印刷用コート層１２とインキとの密着性を、確実に十分に優れたものとすることができる。
【０１１２】
印刷が施された粘着フィルム１０は、巻取りロール２８に巻き取られる。
印刷が施された粘着フィルム１０は、必要に応じて、所望の長さに切断する切断処理等の各種処理が施される。
【０１１３】
以上、本発明の好適な実施形態について説明したが、本発明は、これらに限定されるものではない。
【０１１４】
例えば、上述した説明では、粘着フィルムに対し、フレキソ印刷により印刷を施す場合を例に挙げて説明したが、本発明はこれに限定されるものではなく、紫外線硬化型インキを用いて印刷を行う、他の印刷方式に適用されるものであってもよい。
【０１１５】
また、本発明の粘着フィルムは、基材と、印刷用コート層と、粘着剤層と、剥離ライナーとを備えていればよく、さらに他の構成（例えば、少なくとも１層の中間層）をさらに備えていてもよい。
【０１１６】
また、前述した実施形態では、本発明の粘着フィルムについて、製造方法の一例を挙げて説明したが、本発明の粘着フィルムは、いかなる方法で製造されたものであってもよい。
【０１１７】
また、前述した実施形態では、基材に対して印刷用コート層を形成した後に、粘着剤層を形成する場合について代表的に説明したが、粘着剤層を形成した後に、印刷用コート層を形成してもよい。
【０１１８】
また、前述した実施形態では、基材に対して粘着剤層を形成した後に、剥離ライナーで被覆する場合について代表的に説明したが、例えば、粘着剤層を剥離ライナー上に形成し、剥離ライナー上に形成された粘着剤層を基材に貼着してもよい。
【実施例】
【０１１９】
以下に具体的な実施例をあげて本発明をさらに詳しく説明するが、本発明はこれら実施例のみに限定されるものではない。なお、以下の説明において、特に温度条件を示していない処理は、室温（２３℃）、相対湿度５０％において行ったものである。また、各種測定条件についても特に温度条件を示していないものは、室温（２３℃）、相対湿度５０％における数値である。
【０１２０】
［１］粘着フィルムの製造
（実施例１）
（印刷用コート層用塗工液の調製）
樹脂組成物を構成する重合体として、水酸基を有するウレタン変性ポリエステル樹脂（水酸基価２ｍｇＫＯＨ／ｇ、数平均分子量４０，０００）１００質量部と、インキ反応成分としてペンタエリスリトールトリアクリレート１０質量部と、イソシアネート架橋剤（東ソー社製、コロネートＨＸ）２０質量部とを混合し、トルエンにて希釈し固形分１．５％の塗工液を調製した。
【０１２１】
（粘着剤組成物の調製）
ブチルアクリレート（ＢＡ）およびアクリル酸（ＡＡ）を用いて得られたアクリル系共重合体（質量比（ＢＡ：ＡＡ）＝９０：１０、重量平均分子量５５０，０００）１００質量部と、イソシアネート架橋剤（東ソー社製、コロネートＬ）０．５質量部と、紫外線カット剤として、ベンゾトリアゾール系紫外線吸収剤を０．３質量部とを混合し、メチルエチルケトンで希釈し固形分濃度３０％の粘着剤組成物を得た。
【０１２２】
（粘着フィルムの製造）
基材として厚さ５０μｍの二軸延伸ポリプロピレンフィルムを用意し、その両面にコロナ処理を施した。
【０１２３】
上記基材の一方の面に、バーコーティングにより上記の印刷用コート層用塗工液を塗布し、７０℃にて１分間乾燥させ、樹脂組成物からなる厚さ６０ｎｍの印刷用コート層を形成した。
【０１２４】
また、上記基材の他方の面に、調製した粘着剤組成物を、ロールコーターを用いて２５μｍの塗布厚で塗布し、８０℃で乾燥し、剥離ライナーとして、シリコーンによる剥離処理がなされた厚さ３８μｍのポリエチレンテレフタレート（ＰＥＴ）フィルムを貼り合わせた後、この積層体をロール状に巻回した。
【０１２５】
その後、ロール状に巻回した積層体をさらに２３℃、相対湿度５０％の条件下で７日間養生して、印刷用コート層、基材、粘着剤層および剥離ライナーがこの順で積層されてなる粘着フィルムを得た。
【０１２６】
（実施例２、３）
紫外線カット剤の含有量を変更することにより、紫外線透過率が表１に示すような値となるようにした以外は、前記実施例１と同様にして粘着フィルムを製造した。
【０１２７】
（実施例４、５）
紫外線カット剤の種類を表１に示すように変更するとともに、紫外線カット剤の含有量を変更することにより、紫外線透過率が表１に示すような値となるようにした以外は、前記実施例１と同様にして粘着フィルムを製造した。
【０１２８】
（比較例１）
粘着剤層組成物として紫外線カット剤を含有しないものを用いた以外は、前記実施例１と同様にして粘着フィルムを製造した。
【０１２９】
（比較例２）
紫外線カット剤の含有量を変更することにより、紫外線透過率が表１に示すような値となるようにした以外は、前記実施例１と同様にして粘着フィルムを製造した。
【０１３０】
前記各実施例および各比較例の粘着フィルムの主な条件を表１にまとめて示す。また、表１には、前記各実施例および各比較例の粘着フィルムについての、３００ｎｍ以上３８０ｎｍ以下の波長域における紫外線透過率（当該波長域における平均透過率）をあわせて示した。紫外線透過率の測定は、紫外可視近赤外分光光度計（島津製作所社製、機種名「ＵＶ−３６００」）を用いて行った。また、前記各実施例では、粘着剤層中における紫外線カット剤の含有率は、いずれも、０．２質量％以上１０質量％以下であった。
【０１３１】
【表１】
2019094454.tif 000003
【０１３２】
［２］評価
［２−１］インキ密着性評価
紫外線照射後において、上から４枚目の粘着フィルムについて、印刷用コート層のインキ密着性を評価した。
【０１３３】
前記各実施例および各比較例の粘着フィルムについて、Ａ４サイズのシートを４枚ずつ切り出し、これら４枚のシートを印刷用コート層が上側を向くように、シート間に隙間が生じないように積層した。この状態で、紫外線フェードメーターＵ４８（スガ試験機株式会社製）を用いて、ＪＩＳ  Ｂ７７５１−２００７に準拠した耐光性試験で、紫外線を４０時間促進照射した。
【０１３４】
その後、上から４枚目のシートについて、剥離ライナーを取り除き、露出した粘着剤層をロール状に券回したフィルムの表面に貼着した。その後、フレキソ印刷機に前記シートが貼着されたフィルムをセットし、前記シートの印刷用コート層面にＵＶインキ（Ｔ＆Ｋ  ＴＯＫＡ社製、ＵＶフレキソ白５００）により所定のパターンの印刷を施し、紫外線照射（メタルハライドランプ４ｋＷ）を行い、印刷部を形成し、印刷物を得た。
【０１３５】
印刷部が形成された粘着フィルム（印刷物）を、２３℃、相対湿度５０％の環境下に２４時間静置した。その後、粘着フィルム（印刷物）の印刷部が形成された側の面に、ＪＩＳ  Ｋ５６００−５−６：１９９９（ＩＳＯ  ２４０９：１９９２）のクロスカット法に基づき、カット間隔１ｍｍ、カットライン１１本×１１本としてマス目数１００のクロスカット部を作製し、印刷部と粘着フィルムとの密着性を評価した。
【０１３６】
具体的には、クロスカット部にニチバン社製セロテープ（登録商標）を貼付し、テープ引きはがし後に残存するマス目の数をｘとして、残存率をｘ／１００を求め、以下の基準に従い評価した。
【０１３７】
Ａ：残存率（ｘ／１００）の値が９５／１００以上である。
Ｂ：残存率（ｘ／１００）の値が９０／１００以上９５／１００未満である。
Ｃ：残存率（ｘ／１００）の値が８０／１００以上９０／１００未満である。
Ｄ：残存率（ｘ／１００）の値が７０／１００以上８０／１００未満である。
Ｅ：残存率（ｘ／１００）の値が７０／１００未満である。
これらの結果を表２に示す。
【０１３８】
【表２】
2019094454.tif 000004
【０１３９】
表２から明らかなように、比較例では、紫外線促進照射後に、印刷用コート層へのインキ密着性（印刷部の密着性）が低下してしまっているのに対し、本発明では、紫外線促進照射後であっても、印刷用コート層へのインキ密着性（印刷部の密着性）が十分に維持されていた。
【符号の説明】
【０１４０】
１０…粘着フィルム
１１…基材
１２…印刷用コート層
１３…粘着剤層
１４…剥離ライナー
２０…フレキソ印刷機
２１…巻出しロール
２２…インキパン
２３…アニロックスロール
２４…版胴
２４ａ…フレキソ版
２５…ドクターブレード
２６…圧胴
２７…紫外線照射ランプ
２８…巻取りロール
Ｎ…ニップ部
【図１】
2019094454.tif 000005
【図２】
2019094454.tif 000006